(57)【特許請求の範囲】
【請求項１】
金属に対する腐食性が低減されているインクジェットインク組成物であって、キャリヤーと、前記キャリヤーに溶解又は分散できる着色剤と、前記インク組成物と接触して配置される金属に対する前記インク組成物の腐食性を低減させるのに十分な量の少なくとも１つのアセチレンアルコールとを含み、
前記少なくとも１つのアセチレンアルコールが、末端アセチレン及びα−ヒドロキシ基を含み、
前記インクジェットインク組成物が、
前記少なくとも１つのアセチレンアルコールとは異なる、末端アセチレン及びα−ヒドロキシ基を含む第２のアセチレンアルコールと、
ヨウ化カリウム及びスルホン酸から成る群から選択される添加剤
とをさらに含む、インクジェットインク組成物。
【請求項２】
インクジェットインク組成物の腐食性を低減させる方法であって、前記インク組成物と接触して置かれた金属に対する前記インク組成物の腐食性を低減させるのに十分な量の少なくとも１つのアセチレンアルコールを前記インクジェットインク組成物に添加することを含み、
前記少なくとも１つのアセチレンアルコールが、末端アセチレン及びα−ヒドロキシ基を含み、
前記インクジェットインク組成物が、
前記少なくとも１つのアセチレンアルコールとは異なる、末端アセチレン及びα−ヒドロキシ基を含む第２のアセチレンアルコールと、
ヨウ化カリウム及びスルホン酸から成る群から選択される添加剤
とをさらに含む、方法。
【請求項３】
前記少なくとも１つのアセチレンアルコールが、前記インクジェット組成物と接触する鋼に、１年当たり６．３５ミリメートル以下の腐食速度をもたらす、請求項１に記載のインクジェットインク組成物。
【請求項４】
前記少なくとも１つのアセチレンアルコールが、プロパルギルアルコール、メチルブチノール、３，５−ジメチル−１−ヘキシン−３−オール、及び１−ヘキシン−３−オールから成る群から選択される少なくとも１つのアセチレンアルコールを含む、請求項１に記載のインクジェットインク組成物。
【請求項５】
前記少なくとも１つのアセチレンアルコールが、前記インク組成物の全重量の５００ｐｐｍ〜０．５％にて含まれる、請求項１に記載のインクジェットインク組成物。
【請求項６】
前記少なくとも１つのアセチレンアルコールが、前記インクジェット組成物と接触する鋼に、１年当たり６．３５ミリメートル以下の腐食速度をもたらす、請求項２に記載の方法。
【請求項７】
前記少なくとも１つのアセチレンアルコールが、プロパルギルアルコール、メチルブチノール、３，５−ジメチル−１−ヘキシン−３−オール、及び１−ヘキシン−３−オールから成る群から選択される少なくとも１つのアセチレンアルコールを含む、請求項２に記載の方法。
【請求項８】
前記少なくとも１つのアセチレンアルコールが、前記インク組成物の全重量の５００ｐｐｍ〜０．５％にて含まれる、請求項２に記載の方法。
【発明の詳細な説明】
【０００１】
【発明の属する技術分野】
本発明は、概して、腐食抑制剤に関し、より詳細には、腐食抑制剤を含んでいるインクジェット印刷用調合物とその製造方法に関する。
【０００２】
【従来の技術】
インクジェット印刷は、印刷媒体上にインク液滴を堆積させるノンインパクト印刷工程である。かなりの開発が電子印刷技術の分野で成されており、急速且つ正確な方法でインクを施すことのできる様々な高効率印刷システムが存在するに至っている。そのようなシステムの１つがインクカートリッジを利用するサーマルインクジェットプリンタである。サーマルインクジェットプリントカートリッジは、小容積のインクを急速に加熱してそのインクを蒸発させ、そして複数のオリフィスの１つを通して射出させることにより、印刷用紙のような、記録媒体上にインクドットを印刷できるように動作するものである。典型的には、オリフィスは、１またはそれ以上の直線配列でノズルプレートに配置される。各オリフィスからの適切に順序付けたインクの射出により、プリントヘッドが用紙を横切って移動するときに用紙上に文字又は他の画像が印刷されるのである。
【０００３】
これら及びその他のインクジェット印刷技術では、典型的には、そのインク組成物に厳密な要件が課せられている。ジェットインクとして適切に使用されるためには、その組成物は特定の要件を満足しなければならない。一般に、カラーインクジェット印刷に際して好結果を生むインクセットは、良好な耐クラスティング性（プリントヘッドのオリフィスプレート上の不溶性クラスト（外皮）の形成への耐性）、十分な安定性、適切な粘度、適切な表面張力、色から色へのブリード（にじみ）の十分な低減、迅速な乾燥時間、ビヒクル（展色剤）との不都合な反応が無いこと、使用者の安全性、十分な耐久性（例えば耐スミア性（こすり汚れ耐性）、耐光性、耐水性）、及び低ストライクスルー（しみ通しが少ないこと）を備えていなければならない。さらに、当該インクは、急速乾燥性及び耐スミア性（こすり汚れ耐性）でなければならず且つ詰まらずにインクジェットノズルを通過できなければならない。また、そのインクは、最小の労力で機械構成部の迅速な清掃ができなければならない。サーマルインクジェットシステムに充填される場合は、そのインクセットは、さらに、コゲーション耐性（抵抗素子表面上の残渣沈着耐性）でなければならず且つ安定な液滴射出性能（例えば、長期間にわたり液滴の減速が少ないか又は無いこと）を備えていなければならないない。
【０００４】
金属部分の腐食は、インクジェット印刷分野を含む、多くの産業分野において提起される１つの問題である。印刷用インクと接触するインクジェット印刷装置の金属部分の不都合な腐食を引き起こさず又は助長しないインクジェット印刷調合物の開発に際しては種々の困難に遭遇してきた。インク組成物は、一定の特性を備えるよう要求されるが、１つの特性の改善は、しばしば、別の特性の劣化に帰着する故、前述の全ての特性を備えているインク組成物はほとんど無い。従って、使用されている多くの市販インクは、耐水性及び光学濃度のような、性能属性の各々において少なくとも適切な応答を示すインクを得ようとする試みの妥協の産物である。そのような妥協の１つとして、ブリード制御のような、特定の属性をインク組成物に与えるために酸が添加される場合がある。しかし、界面活性剤、着色剤、及び電解質のような、他のインク成分と共に、酸をこれらのインクに添加することは、そのインクを鋼に対して腐食性にする。
【０００５】
この問題に応えて、金属腐食を少なくする観点から受認し得る特有のインクジェット調合物を調合するのに相当の時間と努力が費やされてきた。従って、インクジェット調合物と接触する金属部分の腐食を低減させるためにインクジェット調合物に取り込むことができる腐食抑制剤の必要性が存在する。同時に、そのような阻止剤は、インク組成物に関して先に記述した望ましい諸特性に悪影響を及ぼすものであってはならない。
【０００６】
物理化学的パラメータのそうした厳密な制御を要しない分野における一般的な用途では、アセチレンアルコール及びその誘導体を含む多くの組成物を腐食抑制剤として採用している。例えば、特許文献１には、バイオマスを制御し且つ水注入井戸と油生成井戸を洗浄するための二酸化塩素プロセスに関連して用いられるアセチレンアルコールを含有する腐食抑制剤が記載されている。また、特許文献２には、ヘテロ環式窒素化合物又はアルキルアミンから成る相乗添加物をアセチレンアルコールおよびジアルキルチオ尿素と共に酸水溶液に混合することにより、酸水溶液で引き起こされる金属腐食を阻止することが記載されている。さらに特許文献３には、酸水溶液による鉄表面の腐食を防御するために、ヘテロ環式アミン、アセチレンアルコール、およびイオン性ヨウ素含有化合物を含んでいる化合物を、多価化合物を含んでいる酸水溶液中に分散させることが記載されている。また、特許文献４，５，６，７および８には、金属保管容器における腐食を阻止するためのアルキルアルコールを含んでいる酸素捕捉組成物が記載されている。
【０００７】
【特許文献１】
米国特許第５，０８４，２１０号明細書
【特許文献２】
米国特許第４，５５７，８３８号明細書
【特許文献３】
米国特許第３，８１６，３２２号明細書
【特許文献４】
米国特許第６，２８４，１５３号明細書
【特許文献５】
米国特許第６，０８６，７８６号明細書
【特許文献６】
米国特許第６，００７，８８５号明細書
【特許文献７】
米国特許第５，９９３，６８８号明細書
【特許文献８】
米国特許第５，９８５，１６９号明細書
【０００８】
【発明が解決しようとする課題】
前出の全ては、腐食阻止調合物において、直接的に、もしくは塩、誘導体、又は錯体として種々のアルコールを用いているとはいえ、インクジェット調合物においてアセチレンアルコールを利用して前述のインクジェット調合物と接触するインクジェットプリンタの金属部分の腐食を阻止又は排除する方法は開示していない。当該技術における欠点にかんがみて、腐食抑制剤を含んでいるインクジェットインク組成物及びインクジェットインク組成物の金属腐食を低減又は除去する方法の必要性が存在する。
【０００９】
【課題を解決するための手段】
本発明によれば、アセチレンアルコールは、インク調合物と接触して置かれた金属（例えば、鋼）の腐食を十分阻止でき、その一方でインクジェット調合物の物理化学的諸特性に本質的に影響を及ぼさない含量でインクジェット印刷調合物に配合される。このようにアセチレンアルコールを、腐食を十分阻止するが、インクジェット調合物の物理化学的諸特性に重大な影響を及ぼさない量で添加できるため、インク組成物の完全な再調合を要せずに、予め調合されたインクジェット組成物を腐食耐性にすることが可能となる。
【００１０】
本発明は、さらに、インク組成物の印刷特性に悪影響を及ぼさないでインクの腐食性を低減させるべく十分な量のアセチレンアルコールが配合された改良型のインクジェットインク組成物を提供する。
【００１１】
本発明のインクジェットインク組成物は、キャリヤー、前記キャリヤーに溶解できるか又は分散できる着色剤、および前記インク組成物と接触して置かれた金属に対する前記インク組成物の腐食性を低減させるのに十分な量の少なくとも１つのアセチレンアルコールを含む。
【００１２】
本発明の特定の実施態様では、インクジェット組成物は、末端アセチレンとα−ヒドロキシ基を含有する少なくとも１つのアセチレンアルコールを含む。さらに別の実施態様では、アセチレンアルコールは、好ましくは、プロパルギルアルコール、メチルブチノール、３，５−ジメチル−１−ヘキシン−３−オール、１−ヘキシン−３−オール、５−メチル−１−ヘキシン−３−オール、１−オクチン−３−オール、１−フェニル−２−プロピン−１−オール、１−エチニル−シクロペンタン−１−オール、及び１−エチニル−シクロヘキサン−１−オールから成る群から選択される。アセチレンアルコールは、好ましくは、前記インク組成物全重量の約５００ｐｐｍ乃至約０．５％含まれる。インクジェットインク組成物の腐食性の低減方法は、前記インクジェットインク組成物に、前記インク組成物と接触して置かれた金属に対する前記インク組成物の腐食性を低減させるのに十分な量の少なくとも１つの、前述のアセチレンアルコールを付加するステップを包含する。
本明細書の冒頭には、本発明と見なされるものを特に指摘し且つ明確に請求している特許請求の範囲が記載されているが、本発明は、数種のアセチレンアルコール阻止剤の腐食性能を示す結果のグラフである添付図面と併せて以下の説明を精読すればより容易に確認できる。
【００１３】
【発明の実施の形態】
本発明は、インクジェットインク調合物と接触する金属を腐食する傾向が減じられたインクジェットインク調合物を提供する。本発明のアセチレンアルコール腐食抑制剤の使用により、インクの付着性および乾燥時間のような、インクジェットインク調合物の有益な諸特性は保持される。加えて、本発明の腐食抑制剤は、インクジェット調合物の重大な物理化学的特性に実質的に影響しないので、インクを不安定にすることはない。
【００１４】
アセチレンアルコール腐食抑制剤の使用により、少なくとも１つのアセチレンアルコールを有効量で添加することによって、通常腐食性のインクジェットインク調合物をより腐食性の低いものに又は実質上非腐食性にすることができる。本発明の好ましい実施態様において、末端アセチレンとα−ヒドロキシ基を含有する少なくとも１つのアセチレンアルコールは、例えば、プロパルギルアルコール、メチルブチノール、３，５−ジメチル−１−ヘキシン−３−オール、１−ヘキシン−３−オール、５−メチル−１−ヘキシン−３−オール、１−オクチン−３−オール、１−フェニル−２−プロピン−１−オール、１−エチニル−シクロペンタン−１−オール、および１−エチニル−シクロヘキサン−１−オール、又はその混合物などが挙げられる。インクジェットインク調合物にアセチレンアルコール腐食抑制剤を含ませることにより、インクジェットインク調合物の成分からの酸にさらされるなどのような、典型的に腐食の影響を受けやすいインクジェット印刷装置の金属部分の腐食が低減もしくは排除される。典型的には、インク調合物に存在するアセチレンアルコールの量は、インク調合物の全重量に基づいて、約５００ｐｐｍ〜約０．５重量パーセント（ｗｔ％）になるであろう。
【００１５】
本発明のインクは、（全インク組成中のｗｔ％で）次の成分の１つ又はそれ以上を含むことができる水性ビヒクルを含む。約５〜約２０ｗｔ％の少なくとも１つの着色剤（例えば、ブラック、マゼンタ、シアン、及び／又はイエロー染料又は顔料）。約０．０５ｗｔ％（５００ｐｐｍ）〜約０．５ｗｔ％の少なくとも１つのアセチレンアルコール腐食抑制剤。約５〜約２０ｗｔ％の少なくとも１つの水溶性有機溶媒。有機カルボン酸（例えば、コハク酸）のような、酸を含有している０〜約５ｗｔ％のブリードコントロール（にじみ制御）剤。及び界面活性剤、緩衝剤、殺生物剤（biocides）、及び金属キレート化剤から成る群から独立に選択された０〜約１．５ｗｔ％の少なくとも１つの成分。そしてバランス量の水。
【００１６】
典型的に、着色剤は染料又は顔料であろう。適切な着色剤は、カーボンブラックと、溶媒に溶解又は分散できる染料成分を包含する。当業者は、カラーインデックスガイドに収蔵されているような情報を参照すれば、その他の使用可能な染料を確認できるであろう。本発明の実施に際して使用される着色剤の量は重要ではなく、従って、比較的広い範囲内で変化を与えてよい。
【００１７】
このインクジェットインク組成物に適切に使用される水溶性有機溶媒は、窒素含有ヘテロ環式ケトン、ジオール、グリコール及びチオグリコール、及びグリコールエーテルのような化合物の何れか、又はそれらの２つ又はそれ以上の混合物を含む。本発明に使用できる適切な界面活性剤は、例えば第二級アルコールエトキシレート、非イオン性フルオロ界面活性剤、非イオン性脂肪酸エトキシレート界面活性剤、非イオン性シリコーン界面活性剤、及び脂肪族アミドエトキシレート界面活性剤などの非イオン性界面活性剤を含む。本発明に実施に際してｐＨを調整するために用いられる緩衝剤は、有機系生物緩衝剤又は無機緩衝剤であってよく、好ましくは、有機系である。さらに、採用されるブリードコントロール（にじみ制御）剤と緩衝剤は、ｐＨを約３．５〜約５の範囲に維持すべきであり、そして好ましくは、ｐＨを約４にするべきである。好ましい緩衝剤の例としては、Ａｌｄｒｉｃｈ  Ｃｈｅｍｉｃａｌ（米国ウィスコンシン州ミルウォーキー）のような会社から入手可能な、Ｔｒｉｚｍａ  Ｂａｓｅ、４−モルホリンエタンスルホン酸（ＭＥＳ）、β−ヒドロキシ−４−モルホリンプロパンスルホン酸（ＭＯＰＳＯ）、及び４−モルホリンプロパンスルホン酸（ＭＯＰＳ）が含まれる。本発明と共に使用できる適当な金属キレート化剤の例としては、エチレンジアミン四酢酸（ＥＤＴＡ）、ジエチレントリアミン五酢酸（ＤＴＰＡ）、トランス−１，２−ジアミノシクロヘキサン四酢酸（ＣＤＴＡ）、（エチレンジオキシ）ジエチレンジニトリロ四酢酸（ＥＧＴＡ）、又は遷移金属の作用を拘束できるその他の任意のキレート化剤が含まれる。インクジェットインクに通常用いられる殺生物剤（biocides）はどれも本発明の実施に際して採用してよい。例えば、Ｈｕｌｓ  Ａｍｅｒｉｃａ（米国ニュージャージー州ピスカタウェイ）から入手可能なＮｕｏｓｅｐｔ  ９５；Ｚｅｎｅｃａ（米国デラウエア州ウィルミントン）から入手可能なＰｒｏｘｅｌ  ＧＸＬ；及びＵｎｉｏｎ  Ｃａｒｂｉｄｅ  Ｃｏｍｐａｎｙ（米国ニュージャージー州ボンドブルック）から商標Ｕｃａｒｃｉｄｅ  ２５０を付して市販されているグルタルアルデヒドなどがあり、Ｐｒｏｘｅｌ  ＧＸＬが、好ましい殺生物剤（biocides）である。
【００１８】
また、インクジェット先端部の乾燥を防ぐために、エチレングリコール又はプロピレングリコールメチルエーテルのような、湿潤剤を添加するのも望ましい。また、乾燥時間を改善し且つ表面張力を減ずるために、少量の有機共溶媒を添加することもできる。適当な共溶媒には、ｎ−メチル−２−ピロリドンとブタノールが含まれる。その他の従来の成分もインクジェットインク組成物に用いることができる。
【００１９】
次の化合物は、試験されたエチレンアルコール腐食抑制剤の主なタイプを示す代表的な化合物である。
【００２０】
【化１】
0004167895.tif 000002
【００２１】
試験した化合物の構造に基づき、α−ヒドロキシ基の隣の末端アセチレン基の存在は、下記式によって示されるケト・エノール互変異性の存在に基づいてインクジェットインク組成物に改善された腐食阻止効果をもたらすであろうことが予想された。
【００２２】
【化２】
0004167895.tif 000003
【００２３】
前述の化合物の中で、プロパルギルアルコールはこの要件を満足する最もシンプルなアセチレンアルコールである。三重結合の分極は、先ず、非古典的カルボニウムイオンによって、そして更に遷移金属イオンと強力に錯体形成することが知られているα−ケト−二重結合構造によって安定化されると思われる。最大限に腐食を阻止するためには、ヒドロキシル基は、α−位置にだけでなく第二級炭素原子にも配置されるべきである。そして、プロパルギルアルコールは、メチルブチノール又は３，５−ジメチル−１−ヘキシン−３−オールの何れよりも効果的な阻止剤であることが予想される。このモデルに基づけば、α−水素を比較的長い鎖で置換することもまた腐食阻止を改善すると考えられ、従って、好ましいものである。従って、１−ヘキシン−３−オールは、プロパルギルアルコールより効果的である。３−ヘキシン−１−オール又はアセチレンジオールのような非末端アセチレン基の化合物は、単独の薬剤として使用した時は、立体障害効果のため、効力が低くなる。
【００２４】
【実施例】
実施例Ｉ
種々の腐食阻止調合物を含んでいるインク調合物の腐食速度を、金属に対する腐食阻止の効果を試験するための米国運輸省（ＵＳ  Ｄｅｐａｒｔｍｅｎｔ  ｏｆ  Ｔｒａｎｓｐｏｒｔａｔｉｏｎ（ＤＯＴ））により推奨されたのと同様の方法によって測定した。直径１．５インチで厚さが１／８インチの円形の鋼製試験片を種々の腐食阻止調合物を含有する候補（試験対象）のインク調合物中に浸漬させた。より詳細には、被試験インク調合物の各々について３枚の試験片を使用し、それらの試験片を、オーブン中で５５℃に２４時間保持された密閉容器中の１リットルのインク中に糸で吊り下げた。腐食速度は、インクにさらした試片の全表面積に関する重量損失の量からの重量測定で測定した。この結果を年当りのミリメートル（ｍｍｐｙ）で表した（即ち１年当たりの腐食の程度。以下これを、単にｍｍｐｙとも示す。）。良好な再現性が確実に得られるようにインク中への浸漬の前後に試験片の十分な洗浄を行って、そして３枚の試験片に基づく平均速度を記録した。
【００２５】
図１を参照して、幾つかの腐食阻止調合物の腐食挙動を示す。運輸省（ＤＯＴ）腐食速度の要件を基準として左端の最初の棒グラフに示す。ＤＯＴ腐食速度要件に等しいか又は下回る腐食速度（即ち、ｍｍｐｙが６．３５に等しいか又は下回る）を有するインク組成物は、非腐食性であり且つ危険性が無いと考えられる。腐食抑制剤を含んでいないコントロールインクジェットインクサンプル（照合用インクジェットインクサンプル）を第二の基準として右端の最後の棒グラフで示す。ＤＯＴ速度に続いて、１−ヘキシン−３−オールを単独もしくは他のアセチレンアルコールと組合せて含んでいて、ＫＩがある場合と無い場合の、６種類の調合物の腐食試験結果を示す（図１の左から２〜７番目の棒）。図１に示したように、これらの腐食抑制剤調合物は、試験された調合物のグループの中で最良の腐食阻止であることが立証された。また、プロパルギルアルコール及びＳＵＲＦＹＮＯＬ−６１（３，５−ジメチル−１−ヘキシン−３−オール）についての、ＫＩがある場合と無い場合の結果を示す（図１の左から８〜１１番目の棒）。全ての場合、ＫＩは、プラス（触媒作用）効果を有すると思われ、それは、腐食抑制剤としてＳＵＲＦＹＮＯＬ−６１を含んでいるサンプルの場合に非常に顕著であった。２種のジオール（１％の２−ブチン−１，４−ジオール及び０．５％の３，６−ジメチルオクチン−３，６−ジオール）は、単独の剤として使用した時（図１の左から２０番目と２１番目の棒）は、相対的に最悪の挙動を示した。興味深いことに、ＳＵＲＦＹＮＯＬ−６１とメチルブチノールは、単独の剤として使用した時（図１の左から１１番目と１２番目の棒）は、高い腐食阻止は示さなかったが、それらの種々のブレンドは、極めて効果的な阻止剤であり、それらの間に何らかの構造的相乗作用が存在することが示唆された（図１の左から１３〜１５番目の棒など）。アセチレン基の末端配置の重要性は、比肩し得る条件で得られた、１−ヘキシン−３−オールと３−ヘキシン−１−オールの結果（図１の左から２番目と１８番目の棒）によって立証される。アセチレンアルコールは、ロジンアミン及びアルキルスルホン酸のような、市販の阻止剤と組合せた時は、図１の左から１６番目と１７番目の棒に示したように、優れた腐食阻止性能をもたらした。
【００２６】
実施例ＩＩ
実施例Ｉに記述した方法に従い腐食阻止に関して他の幾つかのアセチレンアルコールを試験した。これら追加のアセチレンアルコール候補は、末端アセチレンとアルファヒドロキシ基を含み、そして環式及び芳香族置換を含む、様々な疎水性鎖長と分岐構造を包含した。試験したアセチレンアルコールは、５−メチル−１−ヘキシン−３−オール、１−オクチン−３−オール、１−フェニル−２−プロピン−１−オール、１−エチニル−シクロペンタン−１−オール、および１−エチニル−シクロヘキサン−１−オールを含んでいた。試験したアセチレンアルコール阻止剤は、優れた性能を示し、０．２〜４．１  ｍｍｐｙ間の範囲の累積腐食速度を与えた。
【００２７】
作用のメカニズムに関しどのような特定の理論にも束縛されることを望むものではないが、アセチレンアルコールで腐食を阻止するためのメカニズムは２つのステップを包含する。第１に、主としてアセチレン基のｎ−電子と鉄のｄ−軌道電子との間の強力な相互作用により、阻止剤は金属表面上に化学吸着される。このｘ−ｄ−相互作用の強度は、アセチレン基の位置とその回りの置換基の性質によって決定されるところの、π−電子の利用可能性に依存する。第２に、層状に吸着された阻止剤の重合が、Ｈ−結合（水素結合）及び／又は金属イオンとの錯体形成の何れかによって生ずる。α−ヒドロキシ基も腐食阻止を促進する上で主要な役割を果たす。酸性環境では、α−ヒドロキシ基は、容易にプロトン化され、そしてそのプロトン化されたアルキノールは、Ｈ−結合（水素結合）により相互間で、及び金属表面と相互作用し、そして複合化した阻止剤の多層（帯電分子バリヤ）を形成することができる。そのような帯電した分子バリヤは、三次元ポリマーに類似しており、そしてプロトンを表面近くから遠くへ排斥することにより、更なる腐食から金属を保護する。このメカニズム又は同様のメカニズムは、１−ヘキシン−３−オール及び／又はメチルブチノールを含んでいる阻止剤調合物によって立証された鉄の優れた腐食阻止を説明する。
【００２８】
赤外線分析により、前述の膜（帯電分子バリヤの膜）は、２００オングストロームまでの厚さで、最大５０程度の分子層を含みうることが示された。また、三重結合は、ＯＨおよびプロトン化されたＯＨ基とのＨ−結合（水素結合）においてブレンステッド塩基として作用することもできる。
【００２９】
バリヤ膜形成に関する第二の可能な方法は、第一鉄イオンとＣＣ−ケト阻止剤互変異性体との錯体形成によるものであり、これは三次元ネットワークになる。このモデルでは、前述の多層モデルと異なり、阻止剤の表面における反応速度に対する干渉、並びに境界層を横切る電荷転移プロセスを説明することができる。吸着等温線の研究によると、阻止剤は、陽極及び陰極の両反応部位を必ずしも閉塞しないことが示された。また、飽和被覆状態（saturation coverage）においてさえ、阻止剤は全表面部位を必ずしも閉塞しない。バリヤ膜は、主として、鉄イオンと阻止剤分子から作られた三次元キレートであると考えられる。この場合に腐食速度は、この層の厚みによって制御され、これはキレートの形成速度、並びにその解離に依存している。
【００３０】
本発明のインクジェットインク組成物が鋼板及びプリンタ部品と接触して置かれるとき、実質的に腐食は生じない結果となるのに対して、アセチレンアルコール腐食抑制剤を含まず他の点では同じ組成物では、深いピットが生じ鋼の著しい劣化が引き起こされる。
【００３１】
以上、本発明の一定の好ましい実施態様を説明してきたが、理解すべきは、前出の特許請求の範囲で限定された発明は、それに関わる多くの明確な変更も先の特許請求の範囲の思想または範囲から逸脱することなく実施できるという理由から、上記記述において説明された特定の細部によって制限されるものではないということである。
１．金属に対する腐食性が低減されているインクジェットインク組成物であって、キャリヤーと、前記キャリヤーに溶解又は分散できる着色剤と、前記インク組成と接触して置かれた金属に対する前記インク組成物の腐食性を低減させるのに十分な量の少なくとも１つのアセチレンアルコールとを含むインクジェットインク組成物。
２．インクジェットインク組成物の腐食性を低減させる方法において、前記インク組成物と接触して置かれた金属に対する前記インク組成物の腐食性を低減させるのに十分な量の少なくとも１つのアセチレンアルコールを前記インクジェットインク組成物に添加して成る方法。
３．前記の少なくとも１つのアセチレンアルコールは、末端アセチレンとα−ヒドロキシ基を含有する前項１又は２に記載のインクジェットインク組成物又は方法。
４．前記の少なくとも１つのアセチレンアルコールは、末端アセチレンとα−ヒドロキシ基を含有するアセチレンアルコールと組合せてアセチレンジオールを含む前項１又は２に記載のインクジェットインク組成物又は方法。
５．前記の少なくとも１つのアセチレンアルコールは、前記インクジェット組成と接触する鋼について、年当り６．３５ミリメートル以下の腐食速度をもたらす前項１又は２に記載のインクジェットインク組成物又は方法。
６．さらに、アミン、ヨウ化カリウム、及びスルホン酸から成る群から選択された添加剤を含む前項１又は２に記載のインクジェットインク組成物又は方法。
７．前記の少なくとも１つのアセチレンアルコールは、スルホン酸、アミン、ヨウ化カリウム、そして３，５−ジメチル−１−ヘキシン−３−オール以外のアセチレンアルコールとから成る群から選択された少なくとも１つの腐食抑制剤と組合せて、３，５−ジメチル−１−ヘキシン−３−オールを含む前項１又は２に記載のインクジェットインク組成物又は方法。
８．前記の少なくとも１つのアセチレンアルコールは、スルホン酸、アミン、ヨウ化カリウム、そしてメチルブチノール以外のアセチレンアルコールから成る群から選択された少なくとも１つの腐食抑制剤と組合せて、メチルブチノールを含む前項１又は２に記載のインクジェットインク組成物又は方法。
９．前記の少なくとも１つのアセチレンアルコールは、プロパルギルアルコール、メチルブチノール、３，５−ジメチル−１−ヘキシン−３−オール、及び１−ヘキシン−３−オールから成る群から選択された少なくとも１つのアセチレンアルコールを含む前項１又は２に記載のインクジェットインク組成物又は方法。
１０．前記の少なくとも１つのアセチレンアルコールは、前記インク組成物の全重量の約５００ｐｐｍ乃至約０．５％含まれる前項１又は２に記載のインクジェットインク組成物又は方法。
【図面の簡単な説明】
【図１】数種のアセチレンアルコール阻止剤調合物の腐食性能を示す結果のグラフである。
【図１】
0004167895.tif 000004